(57)【要約】  本発明は、アクリル樹脂に好適に配合することができ、良好かつ安定した品質を示し、ガラス製造装置に対する負荷を軽減できるガラスフィラーを提供する。本発明のガラスフィラーは、二酸化珪素（ＳｉＯ２）、三酸化二ホウ素（Ｂ２Ｏ３）、酸化アルミナ（Ａｌ２Ｏ３）および酸化ナトリウム（Ｎａ２Ｏ）を必須成分として含有するガラス組成物からなる。ガラス組成物は、質量％で表して、４５≦ＳｉＯ２≦６５、２１≦Ｂ２Ｏ３≦３５、５≦Ａｌ２Ｏ３≦１５、４≦Ｎａ２Ｏ≦９、を含有する。
2012017694.tif 000002
【特許請求の範囲】
【請求項１】
質量％で表して、
４５≦ＳｉＯ２≦６５、
２１≦Ｂ２Ｏ３≦３５、
５≦Ａｌ２Ｏ３≦１５、
４≦Ｎａ２Ｏ≦９、を含有するガラス組成物からなるガラスフィラー。
【請求項２】
前記ガラス組成物がＳｒＯ、ＢａＯおよびＺｎＯを実質的に含有しない請求項１に記載のガラスフィラー。
【請求項３】
前記ガラス組成物が酸化マグネシウム（ＭｇＯ）をさらに含み、前記酸化マグネシウムの含有率が質量％で表して、
０．１≦ＭｇＯ≦５
である請求項１に記載のガラスフィラー。
【請求項４】
前記ガラス組成物におけるＳｉＯ２、Ｂ２Ｏ３およびＡｌ２Ｏ３の合計含有率が、質量％で表して、
８０≦ＳｉＯ２＋Ｂ２Ｏ３＋Ａｌ２Ｏ３≦９５
である請求項１に記載のガラスフィラー。
【請求項５】
前記ガラス組成物におけるＭｇＯおよびＮａ２Ｏの合計含有率が、質量％で表して、
５≦ＭｇＯ＋Ｎａ２Ｏ≦１３
である請求項１に記載のガラスフィラー。
【請求項６】
屈折率ｎＤが１．４８０〜１．５０４である請求項１に記載のガラスフィラー。
【請求項７】
前記ガラス組成物のアッベ数νｄが５０〜６５である請求項１に記載のガラスフィラー。
【請求項８】
前記ガラス組成物の作業温度が１１００〜１３００℃である請求項１に記載のガラスフィラー。
【請求項９】
前記ガラス組成物の作業温度から失透温度を差し引いた温度差ΔＴが１０〜３００℃である請求項１に記載のガラスフィラー。
【請求項１０】
前記ガラス組成物のガラス転移温度が５００〜６５０℃である請求項１に記載のガラスフィラー。
【請求項１１】
鱗片状ガラス、チョップドストランド、ミルドファイバー、ガラス粉末およびガラスビーズから選ばれる少なくとも１つに相当する形態を有する、請求項１に記載のガラスフィラー。
【請求項１２】
請求項１に記載のガラスフィラーとアクリル樹脂とを含有するアクリル樹脂組成物。
【請求項１３】
ガラス原料を溶融し、質量％で表して、
４５≦ＳｉＯ２≦６５、
２１≦Ｂ２Ｏ３≦３５、
５≦Ａｌ２Ｏ３≦１５、
４≦Ｎａ２Ｏ≦９、を含有するガラス溶融物を得る工程と、
前記ガラス溶融物をフィラーへと成形する工程とを含むガラスフィラーの製造方法。
【発明の詳細な説明】
【技術分野】
【０００１】
本発明は、ガラスフィラーに関し、より詳しくは、樹脂（特に、アクリル樹脂）に好適に配合することができるガラスフィラーに関する。
【背景技術】
【０００２】
アクリル樹脂は、アクリル酸エステルまたはメタクリル酸エステルの重合体である。アクリル樹脂は他の樹脂材料に比較して、透明性、耐衝撃性、耐久性および加工性に優れており、光学材料の素材などに用いられている。【０００３】
アクリル樹脂の機械的強度や耐熱性などをさらに向上させるには、アクリル樹脂にフィラーを配合することが考えられる。一般に、熱可塑性樹脂などの樹脂の補強を目的として配合されるフィラーとしては、鱗片状、繊維状、粉末状、ビーズ状などの形状を有するガラスフィラーが知られている。ガラスフィラーを構成するガラスとしては、Ｅガラスなどの無アルカリ珪酸塩ガラス、Ｃガラスなどの含アルカリ珪酸塩ガラスまたは通常のソーダライムガラスが用いられる。【０００４】
しかし、アクリル樹脂に配合するガラスフィラーとして上記のガラスを用いた場合、アクリル樹脂の性能が損なわれることがある。すなわち、アクリル樹脂の屈折率とガラスフィラーの屈折率との差が大きいため、アクリル樹脂とガラスフィラーとの間の界面において光が散乱し、アクリル樹脂の透明性が損なわれ易い。【０００５】
近年、アクリル樹脂への配合に適したガラスフィラーが開発されている。例えば、特許文献１には、エポキシ樹脂、環状オレフィン樹脂、アクリル樹脂など、屈折率が１．４７〜１．５６である透明樹脂との光学恒数の整合性が高く、樹脂との親和性が高いガラス繊維が開示されている。
【先行技術文献】
【特許文献】
【０００６】
【特許文献１】特開２００８−２５５００２号公報
【発明の概要】
【発明が解決しようとする課題】
【０００７】
しかし、特許文献１に開示されているガラス組成物は、実際にガラスフィラーとして用いるためには、ＳｒＯ、ＢａＯまたはＺｎＯを実質的に必要とする。特許文献１の実施例には、ＳｒＯ、ＢａＯおよびＺｎＯを含まないガラス組成物も開示されているが（実施例７，８，１０）、本発明者の検討によると、これらのガラス組成物には、失透しやすく屈折率が高い（実施例７）、作業温度（成形温度）が高すぎる（実施例８，１０）といった問題があった。【０００８】
ＳｒＯおよびＢａＯの原料は一般に高価であり、ガラスの製造コストを上げる一因となる。また、これらの原料には取り扱いに配慮が必要なものが多い。さらに、ＺｎＯは、揮発性に富む成分であるためガラスの溶融時に飛散する可能性があるうえ、ガラスの組成が変動するためガラス組成物の品質の制御が困難になる。したがって、ＳｒＯ、ＢａＯおよびＺｎＯを必要としないガラス組成物によってガラスフィラーを構成することが望まれる。【０００９】
本発明の目的は、ＳｒＯ、ＢａＯおよびＺｎＯのいずれも必要とすることなく、樹脂（特に、アクリル樹脂）に好適に配合することができるガラスフィラーを提供することである。
【課題を解決するための手段】
【００１０】
本発明は、
質量％で表して、
４５≦ＳｉＯ２≦６５、
２１≦Ｂ２Ｏ３≦３５、
５≦Ａｌ２Ｏ３≦１５、
４≦Ｎａ２Ｏ≦９、を含有するガラス組成物からなるガラスフィラーを提供する。
【発明の効果】
【００１１】
本発明のガラスフィラーを構成するガラス組成物は、二酸化珪素、三酸化二ホウ素、酸化アルミニウムおよび酸化ナトリウムを含有する。二酸化珪素、三酸化二ホウ素および酸化アルミニウムの含有率は、質量％で表して、４５≦ＳｉＯ２≦６５、２１≦Ｂ２Ｏ３≦３５、５≦Ａｌ２Ｏ３≦１５、に設定されている。このため、ガラスの骨格を形成する機能を十分に発現するとともに、高いガラス転移温度、良好な溶融性および高い耐水性を実現し、ガラスの屈折率をアクリル樹脂への配合に適した範囲内に調整することができる。酸化ナトリウムの含有率は、質量％で表して、４≦Ｎａ２Ｏ≦９に設定されている。このため、ガラス形成時における失透温度および粘度を良好にし、ガラス組成物の融点を下げることができる。
【図面の簡単な説明】
【００１２】
【図１】図１Ａはガラスフィラーの一形態である鱗片状ガラスを模式的に示す斜視図であり、図１Ｂは鱗片状ガラスを模式的に示す平面図である。
【図２】図２は、鱗片状ガラスの製造装置を模式的に示す断面図である。
【図３】図３は、ガラスフィラーの一形態であるチョップドストランドを製造するための紡糸装置を示す図である。
【図４】図４は、図３の紡糸装置で得られたストランド巻体からチョップドストランドを製造するための装置を示す図である。
【発明を実施するための形態】
【００１３】
以下、本発明を具体化した実施形態について詳細に説明する。
【００１４】
［ガラス組成物］
本実施形態のガラスフィラーを構成するガラス組成物は、二酸化珪素（ＳｉＯ２）、三酸化二ホウ素（Ｂ２Ｏ３）、酸化アルミニウム（アルミナ、Ａｌ２Ｏ３）および酸化ナトリウム（Ｎａ２Ｏ）を必須成分として含有する。各成分の含有率はそれぞれ、質量％で表して、４５≦ＳｉＯ２≦６５、２１≦Ｂ２Ｏ３≦３５、５≦Ａｌ２Ｏ３≦１５、４≦Ｎａ２Ｏ≦９、に設定される。
【００１５】
以下、このガラス組成物を構成する各成分について説明する。以下において成分の含有率を示す％表示はすべて質量％である。
【００１６】
（ＳｉＯ２）
二酸化珪素（ＳｉＯ２）は、ガラスの骨格を形成する主成分である。本明細書において、「主成分」とは含有量が最も多い成分であることを意味する。二酸化珪素は、ガラスの失透温度および粘度を調整する成分である。二酸化珪素は、ガラスの屈折率を調整する成分でもある。二酸化珪素の含有率が４５％以上であれば、失透温度の上昇を抑制し、失透のないガラスを容易に製造することができる。二酸化珪素の含有率が４５％以上であれば、ガラスの屈折率を、アクリル樹脂への配合に適した範囲内に調整することができる。二酸化珪素の含有率が６５％以下であれば、ガラスの融点が低くなり、ガラスを均一に溶融し易くなる。
【００１７】
したがって、二酸化珪素の含有率は、４５％以上であり、４６％以上が好ましく、４８％以上がより好ましく、５０％以上が最も好ましい。二酸化珪素の含有率は、６５％以下であり、６５％未満が好ましく、６０％未満がより好ましく、５８％以下がさらに好ましく、５５％以下が最も好ましい。二酸化珪素の含有率は、これら上限と下限とを任意に組み合わせた範囲内にあるように選ばれる。例えば、二酸化珪素の含有率は４５〜６５％であり、４６％以上６０％未満であることが好ましい。
【００１８】
（Ｂ２Ｏ３）
三酸化二ホウ素（Ｂ２Ｏ３）は、ガラスの骨格を形成する成分であり、ガラス形成時の失透温度および粘度を調整する成分でもある。三酸化二ホウ素を含有する場合、ガラスの融点を下げる効果が得られるため、ガラス原料を均一に溶融し易くなる。三酸化二ホウ素の含有率が２１％以上であれば、失透温度および粘度の調整、ならびに耐水性の改善が容易になる。三酸化二ホウ素の含有率が３５％を超えると、ガラスを溶融する際に溶融窯や蓄熱窯の炉壁を浸食して窯の寿命を著しく低下させる。
【００１９】
したがって、三酸化二ホウ素の含有率は、２１％以上であり、２４％以上が好ましく、２５％より大きいことがより好ましく、２５．１％以上がさらに好ましく、２５．５％以上が最も好ましい。三酸化二ホウ素の含有率は、３５％以下であり、３２％以下が好ましく、３０％以下がより好ましく、２８％以下が最も好ましい。三酸化二ホウ素の含有率は、これらの上限と下限とを任意に組み合わせた範囲内にあるように選ばれる。例えば、三酸化二ホウ素の含有率は２１〜３２％であることが好ましく、２４〜３０％であることがより好ましい。
【００２０】
（Ａｌ２Ｏ３）
酸化アルミニウム（Ａｌ２Ｏ３）は、ガラスの骨格を形成する成分である。酸化アルミニウムはガラスの失透温度および粘度を調整する成分であり、耐水性を向上させる成分でもある。酸化アルミニウムの含有率が５％以上であれば、失透温度および粘度の調整、ならびに耐水性の改善が容易になる。酸化アルミニウムの含有率が１５％以下であれば、ガラスの融点が低くなり、ガラスを均一に溶融し易くなる。
【００２１】
したがって、酸化アルミニウムの含有率は、５％以上であり、８％より大きいことが好ましく、９％以上がより好ましく、１０％より大きいことが最も好ましい。酸化アルミニウムの含有率は、１５％以下であり、１３％以下が好ましく、１２％未満がより好ましく、１１％未満が最も好ましい。酸化アルミニウムの含有率は、これら上限と下限とを任意に組み合わせた範囲内にあるように選ばれる。例えば、酸化アルミニウムの含有率は８％より大きく１５％以下であることが好ましく、８％より大きく１３％以下であることがより好ましい。
【００２２】
（ＳｉＯ２＋Ｂ２Ｏ３＋Ａｌ２Ｏ３）
ガラスの骨格を良好に維持することを重視する場合、二酸化珪素（ＳｉＯ２）、三酸化二ホウ素（Ｂ２Ｏ３）および酸化アルミニウム（Ａｌ２Ｏ３）の含有率の和（ＳｉＯ２＋Ｂ２Ｏ３＋Ａｌ２Ｏ３）が重要である。二酸化珪素、三酸化二ホウ素および酸化アルミニウムの合計含有率（ＳｉＯ２＋Ｂ２Ｏ３＋Ａｌ２Ｏ３）が７１％以上であれば、失透温度および粘度の調整が容易になる。二酸化珪素、三酸化二ホウ素および酸化アルミニウムの合計含有率（ＳｉＯ２＋Ｂ２Ｏ３＋Ａｌ２Ｏ３）が９５％以下であれば、失透温度の上昇を抑制し、失透のないガラスを容易に製造することができる。
【００２３】
したがって、二酸化珪素、三酸化二ホウ素および酸化アルミニウムの合計含有率（ＳｉＯ２＋Ｂ２Ｏ３＋Ａｌ２Ｏ３）は、７１％以上であり、８０％以上が好ましく、８４％以上がより好ましく、８６％以上がさらに好ましく、８７％以上が最も好ましい。二酸化珪素、三酸化二ホウ素および酸化アルミニウムの合計含有率（ＳｉＯ２＋Ｂ２Ｏ３＋Ａｌ２Ｏ３）は、９６％以下であり、９５％以下が好ましく、９４％以下がより好ましく、９３％以下がさらに好ましく、９２％以下が最も好ましい。二酸化珪素、三酸化二ホウ素および酸化アルミニウムの合計含有率（ＳｉＯ２＋Ｂ２Ｏ３＋Ａｌ２Ｏ３）は、これら上限と下限とを任意に組み合わせた範囲内にあるように選ばれる。
【００２４】
（Ｎａ２Ｏ）
酸化ナトリウム（Ｎａ２Ｏ）は、ガラスの失透温度および粘度を調整する成分である。酸化ナトリウムの含有率が４％以上であれば、失透温度および粘度の調整が容易になる。酸化ナトリウムの含有率が９％以下であれば、ガラス転移温度が高くなり、ガラスの耐熱性が向上する。酸化ナトリウムの含有率が９％以下であれば、ガラスの耐水性も向上する。
【００２５】
したがって、酸化ナトリウムの含有率は、４％以上であり、５％より大きいことが好ましく、６％より大きいことがより好ましい。作業温度をさらに低下させ、粘度を下げることによってガラスフィラーを製造し易くすることが望まれる場合、酸化ナトリウムの含有率は、７％より大きくてもよい。酸化ナトリウムの含有率は、９％以下であり、８．５％以下が好ましく、８％未満がより好ましく、７．９％以下がさらに好ましく、７．５％以下がさらに好ましい。化学的耐久性（耐水性）等を向上させることが望まれる場合、酸化ナトリウムの含有率は、７％以下が最も好ましい。酸化ナトリウムの含有率は、これら上限と下限とを任意に組み合わせた範囲内にあるように選ばれる。例えば、酸化ナトリウムの含有率は５％より大きく９％以下であることが好ましく、５％より大きく８．５％以下であることがより好ましい。
【００２６】
（Ｐ２Ｏ５）
五酸化二リン（Ｐ２Ｏ５）は任意成分である。五酸化二リンは、ガラスの骨格を形成する成分であり、ガラス形成時の失透温度および粘度を調整する成分でもある。五酸化二リンは、ガラスの屈折率を調整する成分である。他方、五酸化二リンは耐水性を悪化させる成分でもある。五酸化二リンの含有率が１０％以下であれば、失透温度および粘度の調整、ならびに耐水性の改善が容易になる。
【００２７】
したがって、五酸化二リンの含有率は、１０％以下が好ましく、５％以下がより好ましく、２％以下がさらに好ましい。
【００２８】
ガラスの骨格を良好に維持することを重視する場合、二酸化珪素、三酸化二ホウ素、酸化アルミニウムおよび五酸化二リンの含有率の和（ＳｉＯ２＋Ｂ２Ｏ３＋Ａｌ２Ｏ３＋Ｐ２Ｏ５）も重要である。二酸化珪素、三酸化二ホウ素、酸化アルミニウムおよび五酸化二リンの合計含有率（ＳｉＯ２＋Ｂ２Ｏ３＋Ａｌ２Ｏ３＋Ｐ２Ｏ５）は、７１％以上が好ましい。二酸化珪素、三酸化二ホウ素、酸化アルミニウムおよび五酸化二リンの合計含有率（ＳｉＯ２＋Ｂ２Ｏ３＋Ａｌ２Ｏ３＋Ｐ２Ｏ５）は、９５．９％以下であり、９５％以下が好ましい。
【００２９】
（ＭｇＯ）
酸化マグネシウム（ＭｇＯ）は任意成分である。酸化マグネシウムは、ガラスの耐熱性を保持しつつ、ガラスの失透温度および粘度を調整する成分であり、耐水性を向上させる成分でもある。酸化マグネシウムは、ガラスの屈折率を調整する成分でもある。酸化マグネシウムの含有率が０．１％以上であれば、失透温度および粘度の調整、ならびに耐水性の改善が容易になる。酸化マグネシウムの含有率が５％以下であれば、失透温度の上昇を抑制し、失透のないガラスを容易に製造することができる。酸化マグネシウムの含有率が５％以下であれば、ガラスの屈折率を、アクリル樹脂への配合に適した範囲内に調整することができる。
【００３０】
したがって、酸化マグネシウムの含有率は、０．１％以上が好ましく、１％以上がより好ましく、１．５％以上がさらに好ましく、２％以上が最も好ましい。酸化マグネシウムの含有率は、５％以下が好ましく、５％未満がより好ましく、４％未満がさらに好ましく、３．５％以下が最も好ましい。酸化マグネシウムの含有率は、これら上限と下限とを任意に組み合わせた範囲内にあるように選ばれることが好ましい。例えば、酸化マグネシウムの含有率は０．１％以上４％未満であることが好ましく、１％以上４％未満であることがより好ましい。
【００３１】
（ＭｇＯ＋Ｎａ２Ｏ）
ガラスフィラーの成形し易さを重視する場合、ガラス形成時の失透温度および粘度を調整する成分であり、耐水性を向上させる成分でもある酸化マグネシウム（ＭｇＯ）および酸化ナトリウム（Ｎａ２Ｏ）の含有率の和（ＭｇＯ＋Ｎａ２Ｏ）が重要である。酸化マグネシウムおよび酸化ナトリウムの合計含有率（ＭｇＯ＋Ｎａ２Ｏ）が４．１％以上であれば、失透温度および粘度の調整、ならびに耐水性の改善が容易になる。酸化マグネシウムおよび酸化ナトリウムの合計含有率（ＭｇＯ＋Ｎａ２Ｏ）が１４％以下であれば、失透温度の上昇を抑制し、失透のないガラスを容易に製造することができる。
【００３２】
したがって、酸化マグネシウムおよび酸化ナトリウムの合計含有率（ＭｇＯ＋Ｎａ２Ｏ）は、４．１％以上であることが好ましく、５％以上であることがより好ましく、５．５％以上がさらに好ましく、６．５％より大きいことが特に好ましく、７％より大きいことが最も好ましい。酸化マグネシウムおよび酸化ナトリウムの合計含有率（ＭｇＯ＋Ｎａ２Ｏ）は、１４％以下であることが好ましく、１３％以下であることがより好ましく、１２％以下がさらに好ましく、１１％未満が特に好ましく、１０．５％未満が最も好ましい。酸化マグネシウムおよび酸化ナトリウムの合計含有率（ＭｇＯ＋Ｎａ２Ｏ）は、これら上限と下限とを任意に組み合わせた範囲内にあるように選ばれることが好ましい。
【００３３】
（ＣａＯ）
酸化カルシウム（ＣａＯ）は任意成分である。酸化カルシウムは、ガラスの耐熱性を保持しつつ、ガラスの失透温度および粘度を調整する成分であり、耐水性を向上させる成分でもある。酸化カルシウムの含有率が５％以下であれば、失透温度の上昇を抑制し、失透のないガラスを容易に製造することができる。
【００３４】
したがって、酸化カルシウムの含有率は、５％以下が好ましく、５％未満がより好ましく、２％未満がさらに好ましく、１％未満が特に好ましく、０．５％未満が最も好ましい。
【００３５】
（ＭｇＯ＋ＣａＯ）
ガラスフィラーの成形し易さを重視する場合、ガラス形成時の失透温度および粘度を調整する成分であり、耐水性を向上させる成分でもある酸化マグネシウム（ＭｇＯ）および酸化カルシウム（ＣａＯ）の含有率の和（ＭｇＯ＋ＣａＯ）が重要である。酸化マグネシウムおよび酸化カルシウムの合計含有率（ＭｇＯ＋ＣａＯ）が０．１％以上であれば、失透温度および粘度の調整、ならびに耐水性の改善が容易になる。酸化マグネシウムおよび酸化カルシウムの合計含有率（ＭｇＯ＋ＣａＯ）が５％以下であれば、失透温度の上昇を抑制し、失透のないガラスを容易に製造することができる。
【００３６】
したがって、酸化マグネシウムおよび酸化カルシウムの合計含有率（ＭｇＯ＋ＣａＯ）は、０．１％以上が好ましく、１％以上がより好ましく、１．５％以上がさらに好ましく、２％以上が特に好ましく、２．５％以上が最も好ましい。酸化マグネシウムおよび酸化カルシウムの合計含有率（ＭｇＯ＋ＣａＯ）は、５％以下が好ましく、４．５％未満がより好ましく、４％未満がさらに好ましく、３．５％未満が最も好ましい。酸化マグネシウムおよび酸化カルシウムの合計含有率（ＭｇＯ＋ＣａＯ）は、これら上限と下限とを任意に組み合わせた範囲内にあるように選ばれることが好ましい。
【００３７】
（ＭｇＯ＋Ｎａ２Ｏ＋ＣａＯ）
ガラスの失透温度および粘度を良好に保持できることを重視する場合、ガラス形成時の失透温度および粘度を調整する成分であり、耐水性を向上させる成分でもある酸化マグネシウム（ＭｇＯ）、酸化ナトリウム（Ｎａ２Ｏ）および酸化カルシウム（ＣａＯ）の含有率の和（ＭｇＯ＋Ｎａ２Ｏ＋ＣａＯ）が重要である。酸化マグネシウム、酸化ナトリウムおよび酸化カルシウムの合計含有率（ＭｇＯ＋Ｎａ２Ｏ＋ＣａＯ）が５％以上であれば、失透温度および粘度の調整、ならびに耐水性の改善が容易になる。酸化マグネシウム、酸化ナトリウムおよび酸化カルシウムの合計含有率（ＭｇＯ＋Ｎａ２Ｏ＋ＣａＯ）が１３％以下であれば、失透温度の上昇を抑制し、失透のないガラスを容易に製造することができる。
【００３８】
したがって、酸化マグネシウム、酸化ナトリウムおよび酸化カルシウムの合計含有率（ＭｇＯ＋Ｎａ２Ｏ＋ＣａＯ）は、５％以上が好ましく、５．５％以上がより好ましく、６．５％より大きいことがさらに好ましく、７％より大きいことが最も好ましい。酸化マグネシウム、酸化ナトリウムおよび酸化カルシウムの合計含有率（ＭｇＯ＋Ｎａ２Ｏ＋ＣａＯ）は、１３％以下であることが好ましく、１２．５％以下がより好ましく、１１．５％以下がさらに好ましく、１１％以下が最も好ましい。酸化マグネシウム、酸化ナトリウムおよび酸化カルシウムの合計含有率（ＭｇＯ＋Ｎａ２Ｏ＋ＣａＯ）は、これら上限と下限とを任意に組み合わせた範囲内にあるように選ばれることが好ましい。
【００３９】
（Ｌｉ２Ｏ）
酸化リチウム（Ｌｉ２Ｏ）は任意成分である。酸化リチウムは、ガラスの失透温度および粘度を調整する成分である。酸化リチウムを含有する場合、ガラスの融点を下げる効果が得られるため、ガラス原料を均一に溶融し易くなる。酸化リチウムを含有する場合、ガラスの作業温度を下げる効果が得られるため、ガラスフィラーを形成し易くなる。酸化リチウムの含有率が５％を超えると、ガラス転移温度が低くなり、ガラスの耐熱性が悪くなり、ガラスの耐水性が悪化する。酸化リチウムの含有率が５％を超えると、ガラスの屈折率を、アクリル樹脂への配合に適した範囲内に調整することが容易でなくなる。
【００４０】
したがって、酸化リチウムの含有率は、５％以下が好ましく、２％未満がより好ましく、１％未満がさらに好ましく、０．５％未満が特に好ましく、実質的に含有しないことが最も好ましい。
【００４１】
（Ｋ２Ｏ）
酸化カリウム（Ｋ２Ｏ）は任意成分である。酸化カリウムは、ガラスの失透温度および粘度を調整する成分である。酸化カリウムは、ガラスの屈折率を調整する成分でもある。酸化カリウムの含有率が５％以下であれば、ガラス転移温度が高くなり、ガラスの耐熱性が向上し、ガラスの耐水性も向上する。酸化カリウムの含有率が５％以下であれば、ガラスの屈折率を、アクリル樹脂への配合に適した範囲内に調整することができる。
【００４２】
したがって、酸化カリウムの含有率は、５％以下が好ましく、２％未満がより好ましく、１％未満がさらに好ましく、０．５％未満が特に好ましく、実質的に含有しないことが最も好ましい。
【００４３】
（Ｌｉ２Ｏ＋Ｎａ２Ｏ＋Ｋ２Ｏ）
ガラスフィラーの成形し易さを重視する場合、ガラス形成時の失透温度および粘度を調整する成分であるアルカリ金属酸化物〔酸化リチウム（Ｌｉ２Ｏ）、酸化ナトリウム（Ｎａ２Ｏ）、酸化カリウム（Ｋ２Ｏ）〕の含有率の和（Ｌｉ２Ｏ＋Ｎａ２Ｏ＋Ｋ２Ｏ）が重要である。酸化リチウム、酸化ナトリウムおよび酸化カリウムの合計含有率（Ｌｉ２Ｏ＋Ｎａ２Ｏ＋Ｋ２Ｏ）が４％以上であれば、失透温度および粘度の調整が容易になる。酸化リチウム、酸化ナトリウムおよび酸化カリウムの合計含有率（Ｌｉ２Ｏ＋Ｎａ２Ｏ＋Ｋ２Ｏ）が９％以下であれば、ガラス転移温度が高くなり、ガラスの耐熱性が向上し、ガラスの耐水性も向上する。
【００４４】
したがって、酸化リチウム、酸化ナトリウムおよび酸化カリウムの合計含有率（Ｌｉ２Ｏ＋Ｎａ２Ｏ＋Ｋ２Ｏ）は、４％以上が好ましく、５％より大きいことがより好ましく、６％より大きいことがさらに好ましく、７％より大きいことが最も好ましい。酸化リチウム、酸化ナトリウムおよび酸化カリウムの合計含有率（Ｌｉ２Ｏ＋Ｎａ２Ｏ＋Ｋ２Ｏ）は、９％以下が好ましく、８．５％以下がより好ましく、８％未満がさらに好ましく、７．９％以下が最も好ましい。酸化リチウム、酸化ナトリウムおよび酸化カリウムの合計含有率（Ｌｉ２Ｏ＋Ｎａ２Ｏ＋Ｋ２Ｏ）は、これら上限と下限とを任意に組み合わせた範囲内にあるように選ばれる。
【００４５】
（ＴｉＯ２）
酸化チタン（ＴｉＯ２）は任意成分である。酸化チタンは、ガラスの失透温度および粘度を調整する成分である。酸化チタンの含有率が５％を超えると、ガラスの失透温度が上昇し過ぎ、ガラスを製造することが難しくなる。さらに、酸化チタンの含有率が５％を超えると、ガラスの屈折率を、アクリル樹脂への配合に適した範囲内に調整することが容易でなくなる。
【００４６】
したがって、酸化チタンの含有率は、５％以下が好ましく、４％未満がより好ましく、３％以下がさらに好ましい。
【００４７】
（ＺｒＯ２）
酸化ジルコニウム（ＺｒＯ２）は任意成分である。酸化ジルコニウムは、ガラスの失透温度および粘度を調整する成分である。酸化ジルコニウムの含有率が５％を超えると、ガラスの失透温度が上昇し過ぎ、ガラスを製造することが難しくなる。さらに、酸化ジルコニウムの含有率が５％を超えると、ガラスの屈折率を、アクリル樹脂への配合に適した範囲内に調整することが容易でなくなる。
【００４８】
したがって、酸化ジルコニウムの含有率は、５％以下が好ましく、２％未満がより好ましく、１％未満がさらに好ましく、実質的に含有しないことが最も好ましい。
【００４９】
（Ｆｅ）
鉄（Ｆｅ）は任意成分である。ガラス中に含まれる鉄は、通常、Ｆｅ３＋またはＦｅ２＋の状態で存在する。Ｆｅ３＋はガラスの紫外線吸収特性を向上させる成分であり、Ｆｅ２＋はガラスの熱線吸収特性を向上させる成分である。鉄は、意図的に含ませなくとも、他の工業用原料から不可避的にガラス組成物に混入する場合がある。鉄の含有量が少なければ、ガラスの着色を防止することができる。透明性の高いアクリル樹脂にガラスフィラーを配合してアクリル樹脂成形体を得る場合、ガラスフィラー中の鉄の含有量が少なければ、アクリル樹脂成形体の透明性を損なうことがない。
【００５０】
したがって、鉄の含有率は小さいほうが好ましく、三酸化二鉄（Ｆｅ２Ｏ３）に換算して０．５％以下が好ましく、０．１％以下がより好ましく、実質的に含有しないことがさらに好ましい。
【００５１】
（ＳＯ３）
三酸化硫黄（ＳＯ３）は任意成分であるが、清澄剤として使用してもよい。硫酸塩の原料を使用すると、ガラス組成物中に三酸化硫黄が０．５％以下の含有率で含まれることがある。
【００５２】
（ＳｒＯ）
酸化ストロンチウム（ＳｒＯ）は、その原料の取扱いに配慮を要するとともに、高価である。したがって、酸化ストロンチウムは実質的に含有しないことが好ましい。
【００５３】
（ＢａＯ）
酸化バリウム（ＢａＯ）は、その原料の取扱いに配慮を要するとともに、高価である。したがって、酸化バリウムは実質的に含有しないことが好ましい。
【００５４】
（ＺｎＯ）
酸化亜鉛（ＺｎＯ）は、揮発し易いため、ガラスの溶融時に飛散する可能性があるとともに、ガラス中の含有量を管理し難いという問題もある。したがって、酸化亜鉛は実質的に含有しないことが好ましい。
【００５５】
（ＳｒＯ＋ＢａＯ＋ＺｎＯ）
以上の理由から、ガラス組成物は、ＳｒＯ、ＢａＯおよびＺｎＯを実質的に含有しないことが好ましい。
【００５６】
（Ｆ、Ｃｌ、Ｂｒ、Ｉ）
フッ素（Ｆ）は、揮発し易いため、溶融時に飛散する可能性があるとともに、ガラス中の含有量を管理し難いという問題もある。したがって、フッ素は実質的に含有しないことが好ましい。
【００５７】
塩素（Ｃｌ）は、揮発し易いため、溶融時に飛散する可能性があるとともに、ガラス中の含有量を管理し難いという問題もある。したがって、塩素は実質的に含有しないことが好ましい。
【００５８】
臭素（Ｂｒ）は、揮発し易いため、溶融時に飛散する可能性があるとともに、ガラス中の含有量を管理し難いという問題もある。したがって、臭素は実質的に含有しないことが好ましい。
【００５９】
ヨウ素（Ｉ）は、揮発し易いため、溶融時に飛散する可能性があるとともに、ガラス中の含有量を管理し難いという問題もある。したがって、ヨウ素は実質的に含有しないことが好ましい。
【００６０】
フッ素、塩素、臭素およびヨウ素の含有率の合計（Ｆ＋Ｃｌ＋Ｂｒ＋Ｉ）は、０．０１％未満であることが好ましい。
【００６１】
（ＰｂＯ）
酸化鉛（ＰｂＯ）は、その原料の取扱いに配慮を要するため、実質的に含有しないことが好ましい。
【００６２】
（Ｓｎ）
ガラス中に含まれる錫（Ｓｎ）は、通常、Ｓｎ２＋またはＳｎ４＋の状態で存在する。錫は、その原料の取扱いに配慮を要するため、二酸化錫（ＳｎＯ２）に換算して実質的に含有しないことが好ましい。
【００６３】
（Ａｓ、Ｓｂ）
ガラス中に含まれるヒ素（Ａｓ）は、通常、Ａｓ３＋またはＡｓ５＋の状態で存在する。ヒ素は、その原料の取扱いに配慮を要するため、三酸化二ヒ素（Ａｓ２Ｏ３）に換算して実質的に含有しないことが好ましい。
【００６４】
ガラス中に含まれるアンチモン（Ｓｂ）は、通常、Ｓｂ３＋またはＳｂ５＋の状態で存在する。アンチモンは、その原料の取扱いに配慮を要するため、三酸化二アンチモン（Ｓｂ２Ｏ３）に換算して実質的に含有しないことが好ましい。
【００６５】
ヒ素を三酸化二ヒ素に換算したときの含有率と、アンチモンを三酸化二アンチモンに換算したときの含有率との合計（Ａｓ２Ｏ３＋Ｓｂ２Ｏ３）は、０．０１％未満であることが好ましい。
【００６６】
なお、本明細書において、「実質的に含有しない」とは、例えば工業用原料から不可避的に混入する場合等を除き、意図的に含ませないことを意味する。実質的に含有しないとは、具体的には、含有率が０．１％未満、好ましくは０．０５％未満、より好ましくは０．０３％未満、最も好ましくは０．０１％未満であることを意味する。
【００６７】
以上のように、本発明のガラスフィラーは、二酸化珪素、三酸化二ホウ素、酸化アルミニウム、酸化マグネシウムおよび酸化ナトリウムを必須成分とする。本発明のガラスフィラーは、これらの必須成分のみで構成されていてもよく、あるいは、これらの必須成分の他に、必要に応じて、五酸化二リン、酸化カルシウム、酸化リチウム、酸化カリウム、酸化チタン、酸化ジルコニウム、酸化鉄（ＦｅＯ、Ｆｅ２Ｏ３）および三酸化硫黄が含まれていてもよい。具体的には、質量％で表して、以下の成分を含んでいてもよい、あるいは以下の成分から実質的に構成されていてもよいことが理解できる。本明細書において、「実質的に構成される」とは、その他の成分を実質的に含有しないことを意味する。
４５≦ＳｉＯ２≦６５、
２１≦Ｂ２Ｏ３≦３５、
５≦Ａｌ２Ｏ３≦１５、
４≦Ｎａ２Ｏ≦９、
０≦Ｐ２Ｏ５≦１０、
０≦ＭｇＯ≦５、
０≦ＣａＯ≦５、
０≦Ｌｉ２Ｏ≦５、
０≦Ｋ２Ｏ≦５、
０≦ＴｉＯ２≦５、
０≦ＺｒＯ２≦５、
０≦Ｆｅ２Ｏ３（全Ｆｅから換算したＦｅ２Ｏ３）≦０．５、
０≦ＳＯ３≦０．５。
【００６８】
［ガラス組成物の物性］
次に、ガラスフィラーを構成するガラス組成物の物性について、以下詳細に説明する。
【００６９】
（溶融特性）
溶融ガラスの粘度が１０００ｄＰａ・ｓｅｃ（１０００ｐｏｉｓｅ）となるときの温度は、作業温度（成形温度）と呼ばれる。作業温度は、ガラスの成形に最も適する温度である。ガラスフィラーとして鱗片状ガラスまたはガラス繊維を製造する場合、ガラスの作業温度が１１００℃以上であれば、鱗片状ガラスの厚みまたはガラス繊維径のばらつきを小さくできる。作業温度が１３００℃以下であれば、ガラスを溶融する際の燃料費を低減でき、ガラス製造装置が熱による腐食を受け難くなり、装置寿命が延びる。
【００７０】
したがって、作業温度は、１１００℃以上が好ましく、１１５０℃以上がより好ましい。作業温度は、１３００℃以下が好ましく、１２８０℃以下がより好ましく、１２６０℃以下がさらに好ましく、１２５０℃以下が最も好ましい。作業温度は、これら上限と下限とを任意に組み合わせた範囲内にあるように選ばれる。例えば、作業温度は１１００〜１３００℃であることが好ましく、１１００〜１２８０℃であることがより好ましく、１１５０〜１２８０℃であることがさらに好ましい。
【００７１】
作業温度から失透温度を差し引いた温度差ΔＴが大きいほど、ガラス成形時に失透が生じ難くなり、均質なガラスを高い歩留りで製造できる。したがって、ΔＴは１０℃以上が好ましく、２０℃以上がより好ましく、３０℃以上がさらに好ましく、４０℃以上が特に好ましく、５０℃以上が最も好ましい。ΔＴは、３００℃以下が好ましく、２５０℃以下がより好ましく、２００℃以下がさらに好ましい。例えば、ΔＴは２０〜３００℃であることが好ましく、２０〜２５０℃であることがより好ましく、３０〜２５０℃であることがさらに好ましい。
【００７２】
なお、失透とは、溶融ガラス素地中に生成して成長した結晶により、白濁を生じることをいう。このような溶融ガラス素地から製造されたガラスフィラーの中には、結晶化した塊が存在することがある。このようなガラスフィラーはアクリル樹脂に配合されるフィラーとして好ましくない。
【００７３】
（ガラス転移温度）
ガラスフィラーは、当該ガラスフィラーを構成するガラス組成物のガラス転移温度（ガラス転移点、Ｔｇ）が高いほど、耐熱性が高く、高温加熱を伴う加工に対して変形し難い。ガラス転移温度が４５０℃以上であるガラス組成物からなるガラスフィラーは、当該ガラスフィラーを分散させたアクリル樹脂組成物の耐熱性を高めることができる。ガラス組成物が含有する各成分の組成範囲を上述のように規定することにより、４５０℃以上のガラス転移温度を有するガラスを容易に得ることができる。ガラス組成物のガラス転移温度は、５００℃以上が好ましく、５２０℃以上がより好ましい。ガラス組成物のガラス転移温度は、６５０℃以下が好ましく、６００℃以下がより好ましく、５５０℃以下がさらに好ましい。例えば、ガラス組成物のガラス転移温度は５００〜６５０℃であることが好ましく、５００〜６００℃であることがより好ましい。
【００７４】
（光学特性）
ガラスフィラーおよびアクリル樹脂の屈折率が互いに等しければ、ガラスフィラーとアクリル樹脂との間の界面における光の散乱がないため、アクリル樹脂の透明性を維持できる。このため、ガラス組成物の屈折率は、アクリル樹脂の屈折率に近いことが好ましい。アクリル樹脂は、通常、黄色ヘリウムｄ線（光の波長５８７．６ｎｍ）で測定したときの屈折率ｎｄが、１．４９０〜１．４９４程度である。ガラス組成物の屈折率ｎｄは、１．４８０〜１．５０４であることが好ましく、１．４８２〜１．５０２がより好ましく、１．４８５〜１．４９９がさらに好ましく、１．４８８〜１．４９６が最も好ましい。
【００７５】
ガラス組成物およびアクリル樹脂の屈折率の差は、０．０１０以下であることが好ましく、０．００８以下がより好ましく、０．００５以下がさらに好ましく、０．００２以下が最も好ましい。
【００７６】
なお、ガラス組成物は、その組成が同じであっても、製造時の熱履歴によって屈折率が若干の影響を受けることがある。例えば、溶融したガラスを徐冷して作製されたガラスのバルク（塊）の屈折率は、溶融したガラスを急冷して作製されたガラスフィラーの屈折率よりも僅かに高くなる傾向にある。これを考慮すると、アクリル樹脂との屈折率の相違は、ガラスフィラーの屈折率に基づいて記述することがより適切である。
【００７７】
アクリル樹脂は、通常、黄色ナトリウムＤ線（光の波長５８９．３ｎｍ）で測定したときの屈折率ｎＤが、１．４９０〜１．４９４程度である。ガラスフィラーの屈折率ｎＤは、１．４８０〜１．５０４であることが好ましく、１．４８２〜１．５０２がより好ましく、１．４８５〜１．４９９がさらに好ましく、１．４８８〜１．４９６が最も好ましい。
【００７８】
ガラスフィラーおよびアクリル樹脂の屈折率の差は、０．０１０以下であることが好ましく、０．００８以下がより好ましく、０．００５以下がさらに好ましく、０．００２以下が最も好ましい。
【００７９】
アッベ数は、ガラスなどの透明体の分散の程度を表す量であり、分散能の逆数である。ガラスフィラーのアッベ数およびアクリル樹脂のアッベ数が互いに近ければ、アクリル樹脂の透明性を維持できる。このため、ガラス組成物のアッベ数は、アクリル樹脂のアッベ数に近いことが好ましい。通常、アクリル樹脂のアッベ数νｄは、５５〜６０程度である。本発明において、ガラス組成物のアッベ数νｄは、６５以下が好ましく、６２以下がより好ましく、６０以下がさらに好ましい。アッベ数νｄの下限は、５０程度が好ましく、アッベ数νｄは５４以上がより好ましい。例えば、アッベ数νｄは５０〜６５であることが好ましく、５０〜６２であることがより好ましい。
【００８０】
（化学的耐久性）
ガラス組成物が含有する各成分の含有率が上述で規定した組成範囲内にあれば、ガラス組成物は耐水性などの化学的耐久性に優れる。
【００８１】
［ガラスフィラー］
前記ガラス組成物は、例えば、鱗片状ガラス、チョップドストランド、ミルドファイバー、ガラス粉末、ガラスビーズなど、所定の形状を有するガラスフィラーに成形される。本発明のガラスフィラーは、鱗片状ガラス、チョップドストランド、ミルドファイバー、ガラス粉末およびガラスビーズから選ばれる少なくとも１つに相当する形態を有することが好ましい。ただし、これらの形態は、互いに厳密に区別されるものではない。互いに異なる形態を有する２種以上のガラスフィラーを組み合わせてフィラーとして用いてもよい。
【００８２】
図１Ａは、ガラスフィラーとして用いられる鱗片状ガラス１０を模式的に示す斜視図であり、図１Ｂはその鱗片状ガラス１０を模式的に示す平面図である。鱗片状ガラス１０は、例えば、平均厚さｔが０．１〜１５μｍ、平均粒子径ａが０．２〜１５０００μｍ、アスペクト比（平均粒子径ａ／平均厚さｔ）が２〜１０００の薄片状粒子である。なお、図１Ｂ中のＳは、鱗片状ガラス１０を平面視したときの面積である。
【００８３】
なお、鱗片状ガラスの平均厚さとは、少なくとも１００枚の鱗片状ガラスを抜き取り、それらの鱗片状ガラスについて走査型電子顕微鏡（ＳＥＭ）を用いて厚さを測定し、その厚さの合計を、測定した鱗片状ガラスの枚数で割った値のことである。鱗片状ガラスの平均粒子径とは、レーザ回折散乱法に基づいて測定された粒度分布において、累積体積百分率が５０％に相当する粒子径（Ｄ５０）のことである。
【００８４】
この鱗片状ガラス１０は、例えば、図２に示す装置を用いて製造できる。図２に示すように、耐火窯槽１２において溶融された、所定の組成を有するガラス素地１１は、ブローノズル１３に送り込まれたガスにより風船状に膨らみ、中空状ガラス膜１４となる。この中空状ガラス膜１４を一対の押圧ロール１５で粉砕することにより、鱗片状ガラス１０が得られる。
【００８５】
ガラスフィラーとして用いられるチョップドストランドは、繊維径１〜５０μｍ、アスペクト比（繊維長／繊維径）２〜１０００の寸法を有するガラス繊維である。チョップドストランドは、例えば、図３および図４に示す装置を用いて製造できる。
【００８６】
図３に示すように、耐火窯槽内で溶融され、所定の組成を有するガラス素地は、底部に多数（例えば２４００本）のノズルを有するブッシング２０から引き出され、多数のガラスフィラメント２１を形成する。ガラスフィラメント２１には、冷却水が吹きかけられた後、バインダアプリケータ２２の塗布ローラ２３によりバインダ（集束剤）２４が塗布される。バインダ２４が塗布された多数のガラスフィラメント２１は、補強パッド２５により、各々が例えば８００本程度のガラスフィラメント２１からなる３本のストランド２６として集束される。各ストランド２６は、トラバースフィンガ２７で綾振りされつつコレット２８に嵌められた円筒チューブ２９に巻き取られる。そして、ストランド２６が巻き取られた円筒チューブ２９をコレット２８から外して、ケーキ（ストランド巻体）３０が得られる。
【００８７】
次に、図４に示すように、クリル３１にケーキ３０を収容し、そのケーキ３０からストランド２６を引き出して、集束ガイド３２によりストランド束３３として束ねる。このストランド束３３に、噴霧装置３４より水または処理液を噴霧する。さらに、このストランド束３３を切断装置３５の回転刃３６で切断して、チョップドストランド３７が得られる。
【００８８】
ガラスフィラーとして用いられるミルドファイバーは、繊維径が１〜５０μｍ、アスペクト比（繊維長／繊維径）２〜５００の寸法を有するガラス繊維である。このようなミルドファイバーは、公知の方法に従って製造できる。
【００８９】
ガラス粉末は、ガラスを粉砕することによって製造される。ガラスフィラーとして用いるためには、ガラス粉末の平均粒子径が１〜５００μｍであることが好ましい。ここで、平均粒子径は、ガラス粉末粒子と同じ体積を有する球体の直径として定義するものとする。このようなガラス粉末は、公知の方法に従って製造できる。
【００９０】
ガラスビーズは、ガラス組成物を球形またはそれに近い形となるように成形することによって製造される。ガラスフィラーとして用いるためには、ガラスビーズの粒子径が１〜５００μｍであることが好ましい。ここで、粒子径は、ガラスビーズ粒子と同じ体積を有する球体の直径として定義するものとする。このようなガラスビーズは、公知の方法に従って製造できる。
【００９１】
［アクリル樹脂組成物］
ガラス組成物から得られたガラスフィラーをアクリル樹脂に配合することにより、優れた性能を有するアクリル樹脂組成物が得られる。本発明のガラスフィラーは、アクリル樹脂との屈折率の差が小さく、アルカリ成分の溶出が少なく、化学的耐久性に優れている。したがって、得られるアクリル樹脂組成物は、アクリル樹脂と同等の透明性と、アクリル樹脂よりも優れた機械的強度および耐熱性とを兼ね備えている。
【００９２】
アクリル樹脂組成物は、公知の方法に従って製造できる。具体的には、混合機などを用いて加熱しながらアクリル樹脂とガラスフィラーとを溶融混練すればよい。アクリル樹脂としては、公知のものを使用できる。上述したように、アクリル樹脂に配合されるガラスフィラーとして、１種類の形態のガラスフィラーに限らず、複数種の形態のガラスフィラーを組み合わせて用いてもよい。アクリル樹脂組成物の性能を向上させるために、必要に応じて、各種のカップリング剤および添加剤を配合してもよい。溶融混練の温度は、アクリル樹脂の耐熱温度以下であることが好ましい。
【００９３】
このようなアクリル樹脂組成物を成形して得られた成形品は、光学材料、電気機器、自動車部品、建築材料などに好適に使用できる。成形は公知の方法に従って行えばよく、押出成形法、射出成形法、プレス成形法、カレンダー成形によるシート成形法などが採用される。なお、成形時の加熱温度は、アクリル樹脂の耐熱温度以下であることが好ましい。
【実施例】
【００９４】
以下、実施例および比較例を挙げて本発明をさらに具体的に説明する。【００９５】
（実施例１〜５５および比較例１〜１０）
表１〜表７に示した組成となるように、珪砂等の通常のガラス原料を調合し、実施例および比較例毎にガラス原料のバッチを作製した。電気炉を用いて、各バッチを１４００〜１６００℃まで加熱して溶融させ、組成が均一になるまで約４時間そのまま維持した。その後、溶融したガラス（ガラス溶融物）を鉄板上に流し出し、電気炉中で室温まで徐冷してガラス組成物（バルク：板状物）を得た。【００９６】
得られたガラス組成物について、市販の膨張計〔（株）リガク、熱機械分析装置、ＴＭＡ８５１０〕を用いて熱膨張係数を測定し、熱膨張曲線からガラス転移温度を求めた。【００９７】
また、ガラス組成物について、通常の白金球引き上げ法により粘度と温度との関係を調べ、その結果から作業温度を求めた。ここで、白金球引き上げ法とは、溶融ガラス中に浸した白金球を等速運動で引き上げる際の負荷加重（抵抗）と白金球にはたらく重力および浮力などとの関係を、微小の粒子が流体中を沈降する際の粘度と落下速度との関係を示したストークス（Ｓｔｏｋｅｓ）の法則にあてはめることにより、粘度を測定する方法である。【００９８】
さらに、ガラス組成物を粒子径１．０〜２．８ｍｍの大きさに粉砕し、白金ボートに入れ、温度勾配（８００〜１４００℃）のついた電気炉にて２時間加熱し、結晶の出現位置に対応する電気炉の最高温度から失透温度を求めた。ここで、粒子径は、ふるい分け法により測定された値である。なお、電気炉内の場所に応じて異なる温度（電気炉内の温度分布）は、予め測定されており、電気炉内の所定の場所に置かれたガラスは、予め測定された、当該所定の場所の温度で加熱される。ΔＴは作業温度から失透温度を差し引いた温度差である。【００９９】
ガラス組成物の屈折率としては、プルフリッヒ屈折率計を用いて、黄色ヘリウムｄ線（光の波長５８７．６ｎｍ）の屈折率ｎｄを求めた。【０１００】
ガラス組成物のアッベ数νｄは、ガラス組成物の屈折率ｎｄを用いて下記式（１）により求めた。【０１０１】
（数１）
νｄ＝（ｎｄ−１）／（ｎＦ−ｎＣ）                            （１）
ここで、ｎｄはｄ線（波長５８７．６ｎｍ）の屈折率であり、ｎＦはＦ線（波長４８６．１ｎｍ）の屈折率であり、ｎＣはＣ線（波長６５６．３ｎｍ）の屈折率である。【０１０２】
これらの測定結果を表１〜表７に示す。なお、表中のガラス組成の値は、すべて質量％で表した値である。【０１０３】
【表１】
2012017694.tif 000003
【０１０４】
【表２】
2012017694.tif 000004
【０１０５】
【表３】
2012017694.tif 000005
【０１０６】
【表４】
2012017694.tif 000006
【０１０７】
【表５】
2012017694.tif 000007
【０１０８】
【表６】
2012017694.tif 000008
【０１０９】
【表７】
2012017694.tif 000009
【０１１０】
実施例１〜５５で得られたガラス組成物のガラス転移温度は、５０８℃〜５４２℃であった。これは、これらのガラス組成物が良好な耐熱性能を持つことを示している。実施例１〜５５で得られたガラス組成物の作業温度は、１１９３℃〜１２８２℃であった。したがって、これらのガラス組成物はガラスフィラーの成形に好適である。実施例１〜５５で得られたガラス組成物のΔＴ（作業温度−失透温度）は、２０℃〜３０６℃であった。したがって、これらのガラス組成物はガラスフィラーの製造工程において失透を生じない。実施例１〜５５で得られたガラス組成物の屈折率ｎｄは１．４８６〜１．５０４であった。実施例１〜５５で得られたガラス組成物のアッベ数νｄは５４〜６３であった。【０１１１】
以上のことから、実施例１〜５５で得られたガラス組成物は、フィラーとして樹脂（特に、アクリル樹脂）に配合する場合に適した屈折率とともに、ガラスフィラーの成形に適した溶融特性を有することが分かる。【０１１２】
他方、比較例１で得られたガラス組成物は、従来の板ガラスの組成を有し、ＳｉＯ２、Ｂ２Ｏ３、Ａｌ２Ｏ３およびＮａ２Ｏの含有率が本発明において規定される組成範囲より外にあった。そのため、比較例１で得られたガラス組成物の屈折率ｎｄは１．５１７であり、実施例１〜５５における屈折率ｎｄに比べて高かった。【０１１３】
比較例２で得られたガラス組成物は、従来のＣガラスの組成を有し、ＳｉＯ２、Ｂ２Ｏ３、Ａｌ２Ｏ３およびＮａ２Ｏの含有率が本発明において規定される組成範囲より外にあった。そのため、比較例２で得られたガラス組成物の屈折率ｎｄは１．５２３であり、実施例１〜５５で得られたガラス組成物の屈折率ｎｄに比べて高かった。【０１１４】
比較例３で得られたガラス組成物は、従来のＥガラスの組成を有し、Ｂ２Ｏ３およびＮａ２Ｏの含有率が本発明において規定される組成範囲より外にあった。そのため、比較例３で得られたガラス組成物の屈折率ｎｄは１．５６１であり、実施例１〜５５で得られたガラス組成物の屈折率ｎｄに比べて高かった。【０１１５】
比較例４〜６で得られたガラス組成物は、それぞれ特開２００８−２５５００２号公報（特許文献１）の実施例７、実施例８および実施例１０に記載されている、ＳｒＯ、ＢａＯおよびＺｎＯを含まないガラスと同様の組成を有する。【０１１６】
比較例４で得られたガラス組成物は、ＳｉＯ２、Ｂ２Ｏ３、Ａｌ２Ｏ３およびＮａ２Ｏの含有率が本発明において規定される組成範囲より外にあった。それゆえ、比較例４では、ガラスの失透が生じたため、均質なガラス組成物が得られなかった。比較例４で得られたガラス組成物は、特開２００８−２５５００２号公報（特許文献１）の実施例７に開示されたガラスと同様の組成を有する。特許文献１の実施例７には、屈折率およびアッベ数が測定され、失透による糸切れを生じることなくガラス繊維化できたと記載されている。しかし、本発明者が追試したところ、失透が生じて紡糸することができなかった。比較例４におけるガラス組成は、失透性が高く、厳しく限定された条件の下でしか紡糸することができない組成であると考えられる。比較例４で得られたガラス組成物の屈折率ｎｄは１．５０５であり、実施例１〜５５で得られたガラス組成物の屈折率ｎｄに比べて高かった。【０１１７】
比較例５で得られたガラス組成物は、ＳｉＯ２およびＢ２Ｏ３の含有率が本発明において規定される組成範囲より外にあった。このため、比較例５で得られたガラス組成物は、作業温度が１３５０℃であり、実施例１〜５５で得られたガラス組成物の作業温度に比べて高かった。比較例５で得られたガラス組成物の屈折率ｎｄは１．５１２であり、実施例１〜５５で得られたガラス組成物の屈折率ｎｄに比べて高かった。【０１１８】
比較例６で得られたガラス組成物は、ＳｉＯ２、Ｂ２Ｏ３およびＡｌ２Ｏ３の含有率が本発明において規定される組成範囲より外にあった。このため、比較例６で得られたガラス組成物は、作業温度が１３０５℃であり、実施例１〜５５で得られたガラス組成物の作業温度に比べて高かった。【０１１９】
比較例７で得られたガラス組成物は、ＳｉＯ２およびＡｌ２Ｏ３の含有率が本発明において規定される組成範囲より外にあった。そのため、比較例７で得られたガラス組成物のガラス転移温度は４９５℃であり、実施例１〜５５で得られたガラス組成物のガラス転移温度に比べて低かった。比較例７で得られたガラス組成物の作業温度は１３０６℃であり、実施例１〜５５で得られたガラス組成物の作業温度に比べて高かった。比較例７で得られたガラス組成物のΔＴは３８３℃であり、実施例１〜５５で得られたガラス組成物のΔＴに比べて高かった。【０１２０】
比較例８で得られたガラス組成物は、ＳｉＯ２の含有率が本発明において規定される組成範囲より外にあった。そのため、比較例８で得られたガラス組成物の作業温度は１０３９℃であり、実施例１〜５５で得られたガラス組成物の作業温度に比べて低かった。比較例８で得られたガラス組成物のΔＴは−１０８℃であり、実施例１〜５５で得られたガラス組成物のΔＴに比べて小さかった。比較例８で得られたガラス組成物の屈折率ｎｄは１．５１４であり、実施例１〜５５で得られたガラス組成物の屈折率ｎｄに比べて高かった。【０１２１】
比較例９で得られたガラス組成物は、ＳｉＯ２およびＢ２Ｏ３の含有率が本発明において規定される組成範囲より外にあった。そのため、比較例９で得られたガラス組成物のガラス転移温度は４４５℃であり、実施例１〜５５で得られたガラス組成物のガラス転移温度に比べて低かった。【０１２２】
（実施例５６〜１１０）
実施例５６〜１１０では、それぞれ実施例１〜５５で得られたガラス組成物（バルク）を用いて鱗片状ガラスを作製した。すなわち、ガラス組成物（バルク）を電気炉で再溶融した後、冷却しながらペレットに成形した。このペレットを図２に示す製造装置に投入し、平均厚さが０．５〜１μｍおよび平均粒子径が１〜１０００μｍである鱗片状ガラスを作製した。鱗片状ガラスの平均厚さは、電子顕微鏡（（株）キーエンス、リアルサーフェスビュー顕微鏡、ＶＥ−７８００）を用い、１００粒の鱗片状ガラスに対して鱗片状ガラスの断面から厚さを測定し、それらを平均することにより求めた。鱗片状ガラスの平均粒子径は、レーザ回折粒度分布測定装置（日機装（株）、粒度分析計、マイクロトラックＨＲＡ）によって測定した。【０１２３】
実施例５６〜１１０で得られた鱗片状ガラスの屈折率（ｎＤ）を測定した。鱗片状ガラスの屈折率としては、浸液法により、黄色ナトリウムＤ線（光の波長５８９．３ｎｍ）の屈折率ｎＤを求めた。この結果を表８〜表１３に示す。【０１２４】
【表８】
2012017694.tif 000010
【０１２５】
【表９】
2012017694.tif 000011
【０１２６】
【表１０】
2012017694.tif 000012
【０１２７】
【表１１】
2012017694.tif 000013
【０１２８】
【表１２】
2012017694.tif 000014
【０１２９】
【表１３】
2012017694.tif 000015
【０１３０】
表８〜表１３に示すように、実施例５６〜１１０で得られた鱗片状ガラスの屈折率（ｎＤ）は１．４８０〜１．４９９の範囲であり、アクリル樹脂の屈折率（ｎＤが１．４９０〜１．４９４）に近い値であった。【０１３１】
実施例５６〜１１０で得られた鱗片状ガラスをそれぞれガラスフィラーとしてアクリル樹脂に配合することにより、種々のアクリル樹脂組成物が得られた。【０１３２】
（実施例１１１〜１６５）
実施例１１１〜１６５では、それぞれ実施例１〜５５で得られたガラス組成物（バルク）を用いて、ガラスフィラーとして用いることのできるチョップドストランドを作製した。すなわち、ガラス組成物（バルク）を電気炉で再溶融した後、冷却しながらペレットに成形した。このガラスペレットを図３および図４に示す製造装置に投入して、平均繊維径が１０〜２０μｍ、長さが３ｍｍであるチョップドストランドを作製した。【０１３３】
実施例１１１〜１６５で得られたチョップドストランドをそれぞれガラスフィラーとしてアクリル樹脂に配合することにより、種々のアクリル樹脂組成物が得られた。【０１３４】
（実施例１６６）
実施例１で得られたガラス組成物と同じ組成を有するように、珪砂等の通常のガラス原料を調合してガラス原料のバッチを作製した。このバッチを直接、図２に示す製造装置に投入した以外は実施例５６と同様にして、鱗片状ガラスを作製した。得られた鱗片状ガラスの屈折率（ｎＤ）を測定した結果を表１３に併せて示す。【０１３５】
表８および表１３に示すように、実施例１６６で得られた鱗片状ガラスの屈折率（ｎＤ）は、実施例１で得られたガラスペレットを再溶融して作製された、実施例５６で得られた鱗片状ガラスの屈折率（ｎＤ）とほぼ等しい値になった。【０１３６】
前述したように、ガラス組成物はその組成が同一であっても、製造時の熱履歴によって屈折率が影響を受けることがある。しかし、本発明のガラスフィラーは、実施例５６のようにガラスペレットなどのガラスのバルク（塊）を再溶融して作製された場合、および、実施例１６６のように各成分の原料を調合したバッチを溶融して得たガラス溶融物から直接作製された場合のいずれであっても、屈折率がほとんど変化しない。本発明のガラスフィラーは、いずれの方法を採用しても作製することができる。【０１３７】
以上の実施例から明らかなように、本発明はその別の観点から、
ガラス原料を溶融し、質量％で表して、
４５≦ＳｉＯ２≦６５、
２１≦Ｂ２Ｏ３≦３５、
５≦Ａｌ２Ｏ３≦１５、
４≦Ｎａ２Ｏ≦９、を含有するガラス溶融物を得る工程と、
前記ガラス溶融物をフィラーへと成形する工程とを含むガラスフィラーの製造方法を提供する。【０１３８】
なお、実施例５６〜１６５から明らかなように、本発明の製造方法に用いる「ガラス原料」は、珪砂等工業的に使用される原料に加え、予め製造されたガラスペレットなどのガラス組成物であってもよい。
【産業上の利用可能性】
【０１３９】
本発明のガラスフィラーは、樹脂、特に、アクリル樹脂に配合されるフィラーとして用いることができる。本発明のガラスフィラーをアクリル樹脂に配合して得られるアクリル樹脂組成物を成形することにより、光学材料、電気機器、自動車部品、建築材料などに好適に利用できる成形品を得ることができる。
【図１】
2012017694.tif 000016
【図２】
2012017694.tif 000017
【図３】
2012017694.tif 000018
【図４】
2012017694.tif 000019
【国際調査報告】
2012017694.tif 000020
2012017694.tif 000021
2012017694.tif 000022
2012017694.tif 000023
2012017694.tif 000024
2012017694.tif 000025